(57)【特許請求の範囲】
【請求項１】
上型と下型の間に光学素材が置かれた成形型を、チャンバー内に設けた加熱、プレス及び冷却の各ステージへ順次搬送して光学素子を成形する光学素子の成形装置であって、
前記加熱、プレス及び冷却の各ステージにおいて前記成形型を搭載し、搭載された前記成形型に対して、それぞれ加熱、プレス及び冷却の各プロセスを行う上下一対の加熱プレート、プレスプレート及び冷却プレートの複数組のプレートと、前記各組における一対のプレートを接近又は離間させて前記加熱、プレス及び冷却のプロセスを行わせる駆動手段と、前記各プロセス及び前記成形型の搬送を制御する制御手段と、を備えるとともに、
前記冷却プレートの側面全周に、放射率が０．３以下の材質で形成された熱遮蔽板を設け、前記成形型の搬送方向に設けられた熱遮蔽板よりも、前記成形型の搬送方向に直交する左右方向に設けられた熱遮蔽板を厚くしたことを特徴とする光学素子の成形装置。
【請求項２】
前記成形型の搬送方向に設けられた熱遮蔽板の厚さが０．５〜５ｍｍ、前記成形型の搬送方向に直交する方向に設けられた熱遮蔽板の厚さが０．５〜１０ｍｍである請求項１記載の光学素子の成形装置。
【請求項３】
前記放射率が０．１以下である請求項１又は２記載の光学素子の成形装置。
【請求項４】
前記冷却プレートが、３本以上のカートリッジヒータを有する請求項１〜３のいずれか１項記載の光学素子の成形装置。
【請求項５】
請求項１〜４のいずれか１項記載の光学素子の成形装置を用い、前記成形型に光学素材を収容し、前記成形型を加熱して該成形型内の光学素材を軟化させる加熱工程と、軟化した光学素材を、プレス手段を用いて前記成形型により加圧して光学素子形状を付与するプレス工程と、プレス工程後、前記成形型を冷却し、光学素子形状を付与した光学素材を固化させる冷却工程と、を有することを特徴とする光学素子の成形方法。
【請求項６】
前記光学素子の成形装置が請求項４記載の光学素子の成形装置であって、前記冷却プレートの内側に設けられたカートリッジヒータの出力を、前記冷却プレートの端部側に設けられたカートリッジヒータの１．２〜３倍とする請求項５記載の光学素子の成形方法。
【発明の詳細な説明】
【技術分野】
【０００１】
本発明は、光学素子を連続的に製造可能な成形装置及び成形方法に係り、特に、光学素材を冷却する冷却プレート温度の温度分布を抑制し、所定の温度に安定して保持できる光学素子の成形装置及び成形方法に関する。
【背景技術】
【０００２】
近年、光学素子用の成形型内に光学素材を収容し、加熱軟化させてプレス成形するという、光学素子を高精度に成形する方法が一般化してきた。そのような状況の中、製造コストを低減するために、成形型を各処理ステージに搬送し、複数の光学素子を連続的に製造する光学素子の成形装置が提案されている。
【０００３】
これら光学素子の成形装置において、光学素材の加熱軟化時には、光学素材を加工するのに十分な高温条件まで加熱し、プレス時にはその加熱状態を維持しながらプレスし、プレス後は、光学素材を冷却して固化させ光学素子を得る。そのため、成形装置における各処理ステージでは、個々のステージが所定の温度に管理されている。
【０００４】
各処理ステージは、一般に、内部にカートリッジヒータを設けた上下一対のプレートで構成されており、これら上下一対のプレートは、通常、四角い平板状のプレート内部に複数本の棒状のカートリッジヒータを水平方向に所定の間隔に配置して構成されている。ところが、このように配置したときのプレート温度は、プレート周辺部では温度が低下しやすく、プレート中央部はヒータに囲まれて温度が上昇しやすい。したがって、プレートでは場所により異なる温度分布が生じてしまう。このようにプレート内で温度分布が生じると、そのプレート上にある成形型、ひいては光学素材を成形する成形面の温度にまで影響を与えてしまう。
【０００５】
そこで、プレート上の温度分布を改善するために、超硬合金の表面を所定の合金薄膜で被覆した特定の大きさからなる均熱板をプレート上に設けたり（特許文献１参照）、プレート表面の成形に対応する周辺部分と内側部分との温度差を所定範囲に保持するために内側と外側のカートリッジヒータの出力を制御する温度制御手段を設けたり（特許文献２参照）、する技術が提案されている。
【０００６】
しかしながら、上記の成形型を搬送移動させながら順次処理を行っていく成形装置においては、まず、成形型が装置内に取入れられ、初めの加熱ステージでは徐々に光学素材を昇温させていき、加熱の最終部分で最高温度に到達させる。次に、この最高温度を維持しながらプレス成形を行って光学素材に光学素子形状を付与する。そして、最後に、冷却ステージで光学素材の温度を徐々に下げて光学素材を冷却、固化させる。
【０００７】
このような成形操作を行うにあたっては、装置全体の温度勾配は、成形型の取入れ口側から徐々に高くなり、プレス成形処理を行うプレスステージを頂点として、成形型の取出し口側に向かって徐々に低くなっている。
【０００８】
したがって、各ステージは隣接するステージの温度に影響されて、所定の温度よりも高温あるいは低温になってしまい、同一プレート内で温度差が生じてしまう。このような場合には、特許文献１及び２のようにプレート単独で考えただけでは足りず、隣接するプレートの影響等も考慮に入れなければ、温度分布を効果的に抑制できない。
【０００９】
例えば、冷却ステージにおいて、隣接するステージとの温度差が大きい場合、その冷却ステージの片面側の温度が高く、その逆側の温度が低くなってしまうため、冷却プレート上にある成形型内部に温度分布が発生し光学素材の冷却を一様に行えず、場所によって冷却速度が変わってしまう。そのため、所望の形状を得られなくなり歩留まりを低下させるという問題があった。このような問題は特に、製造する光学素子の直径が大きくなり、隣接するプレートとの距離が短くなると顕在化してくる。
【００１０】
そこで、本出願人は、プレート間に熱遮蔽板を設け、冷却プレートが隣接するプレートの温度から受ける影響を抑制した成形装置の出願を既に行っている（特許文献３参照）。
【先行技術文献】
【特許文献】
【００１１】
【特許文献１】特開平８−２５９２４０号公報
【特許文献２】特開２００８−６９０１９号公報
【特許文献３】特開２０１１−１３６８８２号公報
【発明の概要】
【発明が解決しようとする課題】
【００１２】
特許文献３のように、プレートの間に熱遮蔽板を設け、プレート内での温度差が生じるのを抑制すると、所望の形状の光学素子が製造でき、歩留まりの向上に有効であるが、本発明者らは、プレート内の温度差をさらに小さくし、より歩留まり向上に寄与できる装置構成を検討した。
【００１３】
すなわち、本発明は、光学素子の製造にあたって、各ステージのプレート温度が、隣接するステージのプレート温度に影響を受けないようにしてプレート温度を均一にして、光学素子を歩留まりよく製造できる光学素子の製造装置及び製造方法の提供を目的とする。
【課題を解決するための手段】
【００１４】
本発明者らは、鋭意検討した結果、プレート内での均熱化を図るため、所定の熱遮蔽板を有する光学素子の成形装置により、上記問題を解決できることを見出し、本発明を完成した。
【００１５】
すなわち、本発明の光学素子の成形装置は、上型と下型の間に光学素材が置かれた成形型を、チャンバー内に設けた加熱、プレス及び冷却の各ステージへ順次搬送して光学素子を成形する光学素子の成形装置であって、前記加熱、プレス及び冷却の各ステージにおいて前記成形型を搭載し、搭載された前記成形型に対して、それぞれ加熱、プレス及び冷却の各プロセスを行う上下一対の加熱プレート、プレスプレート及び冷却プレートの複数組のプレートと、前記各組における一対のプレートを接近又は離間させて前記加熱、プレス及び冷却のプロセスを行わせる駆動手段と、前記各プロセス及び前記成形型の搬送を制御する制御手段と、を備えるとともに、前記冷却プレートの側面全周に、放射率が０．３以下の材質で形成された熱遮蔽板を設けたことを特徴とする。
【００１６】
また、本発明の光学素子の成形方法は、上記本発明の光学素子の成形装置を用い、前記成形型に光学素材を収容し、前記成形型を加熱して該成形型内の光学素材を軟化させる加熱工程と、軟化した光学素材を、プレス手段を用いて前記成形型により加圧して光学素子形状を付与するプレス工程と、プレス工程後、前記成形型を冷却し、光学素子形状を付与した光学素材を固化させる冷却工程と、を有することを特徴とする。
【発明の効果】
【００１７】
本発明の光学素子の成形装置及び成形方法によれば、光学素子の製造にあたって、冷却プレート内で生じる温度分布を小さくでき、光学素子の形状精度を高め、光学素子を安定して歩留まりよく製造できる。
【図面の簡単な説明】
【００１８】
【図１】本発明の一実施形態である光学素子の成形装置の概略構成図である。
【図２Ａ】図１の成形装置に用いた冷却プレートの正面透視図である。
【図２Ｂ】図１の成形装置に用いた冷却プレートの左側面透視図である。
【図２Ｃ】図１の成形装置に用いた冷却プレートの平面透視図である。
【図３】本発明の他の実施形態である光学素子の成形装置の概略構成図である。
【図４】試験例で使用した温度測定装置の平面図である。
【図５】例１〜例３の第２の冷却プレート（上）の（ａ）搬送方向、（ｂ）左右方向の温度の関係を示した図である。
【図６】例１〜例３の第２の冷却プレート（下）の（ａ）搬送方向、（ｂ）左右方向の温度の関係を示した図である。
【発明を実施するための形態】
【００１９】
以下、本発明について図面を参照しながら詳細に説明する。
【００２０】
（第１の実施形態）
図１は、本発明の一実施形態である光学素子の成形装置の概略構成図である（チャンバー２のみ断面で示している）。
【００２１】
本発明の光学素子の成形装置１は、光学素子を成形するための成形室となるチャンバー２と、該チャンバー２の内部に設けた光学素材を収容した成形型を加熱して光学素材を軟化させる加熱ステージ３と、加熱軟化した光学素材をプレスするプレスステージ４と、プレスにより光学素子形状が付与された光学素材を冷却する冷却ステージ５と、を有する。
【００２２】
ここで、成形室であるチャンバー２は、その内部において、光学素子の成形操作を行う場を提供する。このチャンバー２には、光学素子の成形型５０を内部に取り入れる取入れ口と、光学素子の成形が終了した後、成形型５０を取り出す取出し口が設けられ、この取入れ口及び取出し口には、それぞれ取入れシャッター６及び取出しシャッター７が設けられる。必要に応じて、これらシャッターを開閉して、成形型５０をチャンバー２から出し入れでき、チャンバー２内の雰囲気が維持される。また、この取入れ口及び取出し口には、そのチャンバー２外部にそれぞれ成形型５０を載置できる成形型載置台８及び９が設けられている。
【００２３】
このチャンバー２の内部には、光学素子を成形するための加熱ステージ３、プレスステージ４及び冷却ステージ５が設けられており、これらの各ステージにより成形操作を行う。実際には、光学素材を収容した成形型５０が、取入れ口からチャンバー２内に取り入れられ、上記の各ステージに順番に移動しながら所定の処理を施され、一連の処理が終了したところで成形型５０は、取出し口からチャンバー２の外部に取出される。
【００２４】
このチャンバー２の内部において、光学素材のプレス成形時には成形型５０は高温に加熱されるため、この成形型５０が酸化されないように、チャンバー内雰囲気は窒素等の不活性ガス雰囲気が好ましい。不活性ガス雰囲気とするには、チャンバー２を密閉構造として内部雰囲気を置換して達成できるが、半密閉構造とし、不活性ガスを常時チャンバー２内に供給しチャンバー内を陽圧にして、外部の空気が流入しないようにして不活性ガス雰囲気を維持してもよい。上記した取入れシャッター６及び取出しシャッター７は、チャンバー２内部を簡便な構成で半密閉状態とするのに効果的である。なお、これらチャンバー２及びシャッター６，７は、ステンレス、合金鋼等の高温下におけるガス、不純物が析出しない素材とするのが好ましい。
【００２５】
次に、本発明の成形操作を行う各ステージについて説明する。なお、各ステージの説明にあたって用いる成形型５０は、一般に、光学素子の上側の光学面を形成する上型と、下側の光学面を形成する下型とで構成される一組の成形型であり、さらに上型及び下型の位置合わせを行う胴型を有する。胴型は、プレス時に、上型及び下型の光軸を同軸上に規制する中空円筒形状の内胴と、内胴の外周に設けられ上型及び下型間の距離を規制する中空円筒形状の外胴と、で構成したものが好ましい。
【００２６】
また、この成形型５０は、超硬合金やセラミックス等の素材からなり、上型及び下型は、成形する光学素子の面形状を転写するための成形面をそれぞれ有しているが、ここで形成される光学素子形状は、両凸、両凹、平凸、平凹、凸メニスカス、凹メニスカス形状のいずれのレンズ形状を成形する成形型であってもよい。なお、外胴を用いる場合には、高温での耐久性、耐食性、高い機械的強度を持つ材質が好ましく、さらには高い熱膨張係数を持つ材質が好ましく、具体的にはＳＵＳ等のステンレスが好ましい。
【００２７】
本発明の加熱ステージ３は、成形型５０に収容された光学素材を軟化させ、その内部にカートリッジヒータ３ａが埋め込まれた上下一対の加熱プレート３ｂから構成される。この加熱プレート３ｂは、上下一対の加熱プレート３ｂを成形型の上型、下型にそれぞれ接触させ、上型及び下型を加熱する手段であり、熱伝導によりさらに成形型内部に収容されている光学素材をも加熱できる。
【００２８】
より具体的には、加熱ステージ３において、下側の加熱プレート３ｂはチャンバー２の底板に、断熱板３ｃ、加熱プレート３ｂがこの順番に積層して固定されており、下側の加熱プレート３ｂの熱をチャンバー２に伝達しない。
【００２９】
上側の加熱プレート３ｂは上下移動が可能となっており、こちらも上側の加熱プレート３ｂ自体の熱をそのまま伝えないように断熱板３ｃを介してシャフト３ｄと接続され、このシャフト３ｄは図示しないシリンダーによって加熱プレート３ｂを上下移動可能としている。このように、加熱プレート３ｂを上下移動可能とすれば、上側の加熱プレート３ｂの成形型５０の上型への接触・非接触を制御でき、所望のタイミングで成形型５０と光学素材を加熱できる。
【００３０】
本発明のプレスステージ４は、上下のプレスプレート４ｂ間の距離を狭めて成形型５０の上型と下型との距離も狭め、成形型５０内に収容された光学素材を軟化状態のまま押圧して変形させ、上型及び下型の成形面形状を光学素材に付与して光学素子を所望の形状に成形する。その内部にカートリッジヒータ４ａが埋め込まれた上下一対のプレスプレート４ｂから構成される。このプレスプレート４ｂを用いたプレスは前段階の加熱温度を維持して行われる。
【００３１】
より具体的には、このプレスステージ４において、下側のプレスプレート４ｂはチャンバー２の底板に、断熱板４ｃ、プレスプレート４ｂがこの順番に積層して固定されており、下側のプレスプレート４ｂの熱をチャンバー２に伝達しない。
【００３２】
上側のプレスプレート４ｂは上下移動が可能となっており、こちらも上側のプレスプレート４ｂ自体の熱をそのまま伝えないように断熱板４ｃを介してシャフト４ｄと接続され、このシャフト４ｄは図示しないシリンダーによってプレスプレート４ｂを上下移動可能としている。このように、プレスプレート４ｂを上下移動可能とすれば、この上側のプレスプレート４ｂを下降させ、下側のプレスプレート４ｂに載置された成形型５０を用いたプレス成形ができる。このときプレスプレート４ｂはプレスを所定の圧力で行えるよう動作し、光学素材に高精度に光学素子形状を付与できる。
【００３３】
本発明の冷却ステージ５は、成形型５０を冷却して光学素子形状が付与された光学素材を冷却し、固化させるため、その内部に、カートリッジヒータ５ａが埋め込まれた上下一対の冷却プレート５ｂから構成される。この冷却プレート５ｂは、上下一対の冷却プレート５ｂを成形型の上型、下型にそれぞれ接触させて、上型及び下型を冷却でき、さらに成形型内部に収容されている光学素材をも冷却できる。
【００３４】
より具体的には、この冷却ステージ５において、下側の冷却プレート５ｂはチャンバー２の底板に、断熱板５ｃ、冷却プレート５ｂがこの順番に積層されて固定されており、下側の冷却プレート５ｂの熱をチャンバー２に伝達しないように構成されている。
【００３５】
上側の冷却プレート５ｂは上下移動が可能となっており、こちらも上側の冷却プレート５ｂ自体の熱をそのまま伝えないように断熱板５ｃを介してシャフト５ｄと接続され、このシャフト５ｄは図示しないシリンダーによって冷却プレート５ｂを上下移動可能としている。このように、冷却プレート５ｂを上下移動可能とすれば、この上側の冷却プレート５ｂの成形型５０の上型への接触・非接触を制御でき、所望のタイミングで成形型５０と光学素材を冷却できる。
【００３６】
なお、ここでの光学素材の固化は、その素材のガラス転移点以下、より好ましくは歪点以下に冷却すればよく、十分に冷却されると光学素材の光学素子形状は安定し、変形が抑制される。ここでの冷却は、光学素子形状を安定して付与するように光学素材が固化する温度まで下げる意味であり、その温度は、プレスプレートよりも５０〜１５０℃程度低いだけで、依然として高温であるため、この冷却プレート５ｂにもその内部にヒータ５ａが埋め込まれている。
【００３７】
上記説明したとおり、各ステージの上側の加熱プレート３ｂ、プレスプレート４ｂ及び冷却プレート５ｂは断熱板を介してシャフトに固定されており、このシャフトがシリンダーに接続されている。ここでシリンダーは、各プレートの上下動を可能とできればよく、例えば、エアシリンダー、電動サーボシリンダー、油圧シリンダー、電動油圧シリンダー等のシリンダーが挙げられる。
【００３８】
上記した、加熱プレート３ｂ、プレスプレート４ｂ、冷却プレート５ｂは、その成形型との接触面が水平面となっており、特に、プレスプレート４ｂにおいては、プレスプレート４ｂの成形型との接触面が傾いていた場合、成形型５０の上型及び下型の中心軸が一致しなくなり、このとき製造される光学素子が、その光軸が一致せず不良品となってしまう場合がある。したがって、これら各ステージにおけるプレートの平行度や平面度の管理は厳密に行われる。
【００３９】
これらの各ステージにおける、プレートはステンレス、超硬合金、合金鋼等の素材の内部にカートリッジヒータを挿入し、固定し、カートリッジヒータの加熱によりプレートの温度を上昇させ、所望の温度に維持する。
【００４０】
なお、各ステージのプレートの成形型の搭載面表面には、プレート温度をなるべく均質化するために、均熱板を設けてもよい。均熱板は、超硬合金、ステンレス等の公知の耐熱性があり、硬度が高く熱伝導が良い材料で構成できる。さらに、均熱板表面に酸化防止膜のコーティングを施すことが好ましく、このコーティングとしては、具体的にはＣｒＮ、ＴｉＮ、ＴｉＡｌＮなどのコーティング処理が挙げられる。
【００４１】
また、各ステージの断熱板３ｃ，４ｃ，５ｃは、セラミックス、ステンレス、ダイス鋼、ハイス鋼等の公知の断熱板を用いればよく、硬度が高くプレス成形時の圧力等によっても変形しにくく、ずれを生じるおそれが少ないセラミックスが好ましい。
【００４２】
さらに、本発明においては、冷却プレートの側面全周を囲うように熱遮蔽板を有する点に特徴があり、この熱遮蔽板により、周囲の熱的影響、特に隣接するプレスプレートやその他の熱的影響を受け難く、かつ、冷却プレート自身の周囲の熱的安定性を高め、プレート上の温度差を抑制できる。
【００４３】
具体的には、図２Ａ〜Ｃに示したように、熱遮蔽板５ｅが冷却プレート５ｂの側面全周に設けられ、隣接するプレートからの熱的影響を受け難くなっている。図２Ａ〜Ｃは、図１の下側の冷却プレートの構成を抜き出し、熱遮蔽板５ｅについて説明する図であり、図２Ａは冷却プレート５ｂの正面透視図、図２Ｂは冷却プレート５ｂの側面透視図、図２Ｃは冷却プレート５ｂの平面透視図である。
【００４４】
これらの図に示したように、冷却プレート５ｂの側面には、各側面に沿って熱遮蔽板５ｅが設けられており、これら熱遮蔽板５ｅによって冷却プレート５ｂの側面全周が囲われている。このとき、熱遮蔽板５ｅ同士は接触しないようにしてもよいが、互いに接触、固定させ完全に囲うと、より好ましい。
【００４５】
このような構成の光学素子の製造装置は、隣接するプレートからの熱が間接的に伝達するのを抑制でき、さらに、自身のプレートの側面全周が囲まれるとプレートの熱的状態を安定に保てる。
【００４６】
このとき、熱遮蔽板５ｅの厚さは、各ステージのプレート同士の間隔は不必要に広く設けないため、プレート間（搬送方向の側面）には厚さ０．５〜５ｍｍ程度の板状体を配置する。熱遮蔽板の上部は、金型が通過する際に邪魔にならないように、その上端は、プレートの上面と同じ高さとすればよく、また、上端部の形状は、より好ましくは平面部を設けプレートと熱遮蔽板との隙間をできる限り小さくし、成形型が落下したり傾いたりするのを防止する形状を採用する。また、搬送方向と直交する左右方向の側面は、厚みの制限が厳しくないため厚さ０．５〜１０ｍｍ程度の板状体を配置すればよい。
【００４７】
左右方向の板状体の厚みを厚くすると熱遮蔽板５ｅの熱容量を大きくでき、冷却プレート５ｂ自身から放射される熱によるエネルギーを吸収し、保持させて、冷却プレート５ｂの熱的環境を安定させるのに効果的なものである。
【００４８】
また熱遮蔽板はスペース的に余裕があるのであれば２重、３重と複数設置したほうが好ましい。各熱遮蔽板間で輻射の影響を薄め、より外部の熱の影響を排除し均熱性を高めることができる。例えば、６５０℃のプレスプレート（放射率０．８）、６００℃の冷却プレート（放射率０．８）、２００℃の水冷プレート（放射率０．８）が並んだ装置において、プレスプレートから冷却プレートへ最終的に伝達する熱量をＱ１、冷却プレートから水冷プレートへ最終的に伝達する熱量をＱ２としたとき、プレート間（搬送方向側）に熱遮蔽板を設けない場合はＱ１が５．４ｋＷ／ｍ２、Ｑ２が２０．０ｋＷ／ｍ２であるのが、放射率０．２の熱遮蔽板を各プレート間に１枚設けた場合には、Ｑ１が０．７８ｋＷ／ｍ２、Ｑ２が２．８５ｋＷ／ｍ２となり、放射率０．２の熱遮蔽板を各プレート間に２枚設けた場合には、Ｑ１が０．５０ｋＷ／ｍ２、Ｑ２が１．８９ｋＷ／ｍ２と効果的に熱伝達量を抑制し、各プレートの温度を周囲の環境に影響されずに安定できると考えられる。
【００４９】
なお、上記のＱ１，Ｑ２は定常状態での平行２平面間におけるプレート１からプレート２への放射計算を単純化し、次の式（１）〜（３）のように算出した。
【００５０】
まず、熱遮蔽板の無い場合は次式（１）
【数１】
0005953906.tif 000002
を用いて算出した。ここで、Ｔ１、ε１は、プレート１の表面における温度（℃）と放射率、Ｔ２、ε２は、プレート２の表面における温度（℃）と放射率である。また、伝達熱量Ｑの単位は［Ｗ／ｍ２］である。
【００５１】
次に、熱遮蔽板を１枚設けた場合は、熱遮蔽板で区切られた空間ごとに分けて考え、次式（２）及び（３）
【数２】
0005953906.tif 000003
【数３】
0005953906.tif 000004
を用いて算出した。ここで、プレート１から熱遮蔽板までの伝達熱量Ｑａ、熱遮蔽板からプレート２までの伝達熱量Ｑｂを定常状態として（Ｑａ＝Ｑｂ）、上記式（２）と（３）の連立方程式を解くことで、プレート２への伝達熱量が得られる。Ｔ１、Ｔ２、ε１、ε２は上記と同じであり、Ｔ３、ε３は、熱遮蔽板の表面における温度（℃）と放射率である。
【００５２】
また、熱遮蔽板がさらに増えても、上記と同様の考え方にしたがって、プレート間の熱遮蔽板で区切られた空間ごとにそれぞれ伝達熱量を算出する関係式を立てて、連立方程式を解くことで最終的なプレートへの熱移動量が算出できる。
【００５３】
ここで、図１及び図２では、熱遮蔽板５ｅを断熱板５ｃに固定して設けているが、これをチャンバー２や他の部材に固定して設けてもよい。また、熱遮蔽板５ｅは、上記したようにプレート間の熱的干渉等を防ぐために設けるため、隣接するプレートの間に設けるが、その際、成形型５０の搬送を妨げないように設ける。
【００５４】
なお、上側の冷却プレート５ｂにも、同様の熱遮蔽板５ｅを設ける。ただし、上側の冷却プレート５ｂは、駆動手段により上下動するため、熱遮蔽板を設ける際には、これらプレートと一体に上下動するように、例えば、図１に示したように断熱板５ｃへの固定が好ましい。
【００５５】
このとき、熱遮蔽板としては、その４００℃以上から７００℃における放射率が０．３以下の材質を用いる。このような放射率の材質で熱遮蔽板を形成すると、ヒータブロックの輻射熱を跳ね返し外部に熱が逃げるのを防止し、逆に外部からの輻射熱は外部に跳ね返すのでヒータブロックは外部の影響を受けにくくなる。放射率が小さいほど前述の効果は大きくなるため、放射率はできるだけ小さい方が好ましく、例えば、放射率は０．１未満が好ましい。なお、本明細書において放射率とは、物体からの放射発散度（又は放射輝度）と、その物体と同じ温度にある黒体の放射発散度（又は放射輝度）との比をいう。放射率は吸収率と同義である。
【００５６】
熱遮蔽板の素材は、成形の温度に耐える材料であればよく、例えば、ステンレス、超硬合金等の素材が用いられる。また、放射率はその素材の表面状態にも影響を受け、表面粗さが小さい平滑な面となるほど放射率が小さくなるため、使用する材質とその表面形状によって、バフ研磨、鏡面加工するなどして調整すればよい。なお、上記のような材質で形成した熱遮蔽板に、金、白金、イリジウムなどの貴金属膜、ＴｉＮ、Ａｌ−Ｃｒ系コートのＯＳ−Ａ（商品名：株式会社オンワード技研）等の皮膜を形成して、放射率を調整してもよい。膜の材質、成膜方法はスパッタ成膜、真空蒸着、イオンプレーティング、メッキ等から適宜、材料の特性やコストで選択できる。
【００５７】
以上説明した加熱ステージ３、プレスステージ４、冷却ステージ５は、それぞれ所定の処理が行われる場（ステージ）を形成し、各ステージによる処理を順次円滑に行えるように、成形型５０は、搬送手段（図示せず）により所定のタイミングで各ステージに移送し搭載されるように制御手段によって制御されている。
【００５８】
より具体的には、加熱プレート３ｂ、プレスプレート４ｂ、冷却プレート５ｂによる処理は、成形型５０を順次上記の順序で各プレート上へと搬送移動させながら所定の処理を行う。そして、成形型５０が次のステージに移動すると、処理の終わったステージは空くため、さらに、そこに別の光学素材を収容した成形型５０を搬送し、複数個の光学素子の成形操作を連続的に行うのが効率的である。
【００５９】
この処理を行うための上記搬送手段は、図示していないが、例えば、ロボットアーム等が挙げられ、これにより、成形型載置台８から加熱プレート３ｂへ、加熱プレート３ｂからプレスプレート４ｂへ、プレスプレート４ｂから冷却プレート５ｂへ、冷却プレート５ｂから成形型載置台９へ、と移動させる。
【００６０】
なお、この制御手段は、成形型の移動、加熱・プレス・冷却の各ステージにおける上下一対のプレートの温度や、上下移動のタイミング等も制御し、一連の成形操作を円滑に、かつ、連続的に行うように制御している。このとき、取入れシャッター及び取出しシャッターの開閉も制御する。さらに、チャンバー２内の雰囲気が不活性ガスで満たされるように窒素の供給量やタイミング等を制御するのが好ましい。
【００６１】
すなわち、この光学素子の成形装置１は、１以上のポジションで温度の上げ下げを行いながら所定の処理を行う、成形型の搬送による光学素子の成形装置である。
【００６２】
次に、この光学素子の成形装置１を用いた光学素子の成形方法について説明する。
まず、取入れ口側の成形型載置台８に成形型５０を載置し、この成形型５０の内部に光学素材を収容する。取入れシャッター６を開けて取入れ口を開口させ、この成形型５０を搬送手段により加熱プレート３ｂ上に搬送する。搬送されると、成形型５０の下型は下側の加熱プレート３ｂに接触するため加熱プレート３ｂと同じ温度まで昇温される。これと同時に、上型には上方向から上側の加熱プレート３ｂを接触させて同様に加熱する。
【００６３】
このように上型及び下型が加熱されると、その内部に収容されている光学素材も加熱され、この光学素材は屈伏点以上に加熱されると変形が容易となる。一般に、加熱温度は、軟化点まで温度を上げるとレンズ表面が白濁するので屈伏点（Ａｔ）から軟化点の間の温度に設定する。このとき、昇温速度は０．５〜２．５℃／ｓｅｃ程度が好ましい。
【００６４】
このようにして加熱ステージ３で十分に加熱された成形型５０及び光学素材は、搬送手段により、下側のプレスプレート４ｂ上に搬送され載置される。
【００６５】
プレスプレート４ｂも加熱プレート３ｂと同程度の温度に加熱されており、光学素材を軟化状態に維持する。さらに、上側のプレスプレート４ｂを下降させてプレスプレート４ｂ間の距離を狭め、上型と下型との距離をも狭めて、成形型５０の内部に収容された光学素材に圧力をかけ、光学素材を変形させる。
【００６６】
このプレス工程では、上記したように成形型５０の上から圧力をかけて光学素材のプレス成形を行い、これにより光学素材には上型及び下型の光学形成面が転写され、光学素子形状が付与される。
【００６７】
また、このプレス工程におけるプレスは、加熱温度が前段の加熱ステージで加熱した温度と同程度の温度であり、プレス時の圧力はレンズ成形体の単位面積当たり２．５〜３７．５Ｎ／ｍｍ２が好ましく、さらには１０〜２０Ｎ／ｍｍ２が特に好ましい。
【００６８】
そして、このようなプレス工程を経て、押切りが完了した成形型５０は、搬送手段によりプレスプレート４ｂから冷却プレート５ｂへと搬送される。
【００６９】
次に、冷却プレート５ｂにより成形型５０を冷却するが、これは、上記加熱工程と同様に、下型は下側の冷却プレート５ｂと接触させ、上型は上側の冷却プレート５ｂを下降させ接触させて冷却する。これにより光学素材を冷却して、固化させる。この冷却は、光学素材のガラス転移点（Ｔｇ）以下の温度にまで冷却させるのが好ましく、光学素材の歪点以下の温度にまで冷却させるのがより好ましい。このとき、降温速度は０．１〜２．５℃／ｓｅｃが好ましく、さらに好ましくは０．５〜１．０℃／ｓｅｃである。
【００７０】
なお、上記した加熱工程及び冷却工程は、それぞれ段階的に温度を変化させ緩やかに上昇又は降温させるのが好ましく、この場合、加熱工程として１以上の加熱ステージを設け、段階的に光学素材の温度を上昇させて、プレスステージの直前の加熱ステージにおいて、成形温度とする。また、冷却工程においても１以上の冷却ステージを設け、段階的に光学素材の温度を下降させて、２００℃以下の温度にまで冷却するのが好ましい。このように、段階的に加熱及び冷却をすると、光学素材の急激な温度変化を抑制し、歪が生じたり、面ワレ等が生じたりする等の光学素子の特性を悪化させないようにできる。ここで面ワレとは、光学素子が成形型から離型する際に、一部だけが先に離型し、その後に残りが離型した場合に、曲率が不連続な光学面が形成されて非球面形状精度が悪化する不良を生じる離型異常のことをいう。
【００７１】
このような、加熱工程及び冷却工程を実施するために、それぞれ複数の加熱ステージ及び冷却ステージを有する光学素子の成形装置の一例を図３に示した。この図３に示した光学素子の成形装置１１は、チャンバー１２、第１の加熱ステージ１３、第２の加熱ステージ１４、第３の加熱ステージ１５、プレス成形ステージ１６、第１の冷却ステージ１７、第２の冷却ステージ１８、第３の冷却ステージ１９を有する装置構成となっており、チャンバー１２には光学素子の成形装置１と同様に、成形型５０の取入れ口とそれを開閉可能とする取入れシャッター２０、取出し口とそれを開閉可能とする取出しシャッター２１、それら取入れ口及び取出し口の外側には成形型載置台２２及び２３が設けられている。
【００７２】
この光学素子の成形装置１１は、加熱ステージを３つ、冷却ステージを３つ設けて、段階的に加熱及び冷却を可能とした以外は、図１の光学素子の成形装置１の構成と同様である。
【００７３】
例えば、第１の加熱ステージ１３では、光学素材をガラス転移点以下、２００〜４００℃程度低い温度に一旦加熱する予備加熱を行い、第２の加熱ステージ１４ではガラス転移点付近の温度にまで、第３の加熱ステージ１５では屈伏点＋１０〜３０℃の温度にまで加熱する。また、プレスステージ１６では成形温度を維持しながら、成形型による成形操作により光学素子形状を付与し、第１の冷却ステージ１７では光学素材のガラス転移点＋２０℃程度まで冷却し、第２の冷却ステージ１８では、さらに歪点以下にまで冷却し、第３の冷却ステージ１９では、成形型が酸化されない２００℃以下の温度にまで冷却すればよい。
【００７４】
ここで、第３の冷却ステージは、用いるプレートを、他のステージにおけるヒータの代わりに冷却水が循環するように配管１９ａを設けた水冷プレートとすると、効率的に冷却できる。
【００７５】
この光学素子の成形装置１１において、そのプレート間の温度差が大きくなると、隣接するプレートから受ける影響が大きくなり、光学素子の一部の冷却が遅くなってしまう場合がある。このように冷却が不均一になると、その冷却速度の差から光学素子内部に歪が生じたり、離型がうまくできなくなったりして、得られる光学素子の特性に悪影響を及ぼす。特に、第２の冷却プレート１８ｂでは、隣接する第３の冷却プレート１９ｂが水冷のため影響が大きいので熱遮蔽板の設置が好ましい。また、第１の冷却プレート１７ｂも、プレスプレート１６ｂが高温であるため光学素子の形状精度に悪影響を及ぼすおそれがあり、第１の冷却プレート１７ｂにおいても、その周囲への熱遮蔽板の設置が好ましい。
【００７６】
また、加熱ステージ間及び加熱ステージとプレスステージ間でも、冷却ステージよりも不具合が生じる影響は小さいが、所定の処理を均一な温度で処理できるように、同様にプレート側面全周への熱遮蔽板の設置が好ましい。
【００７７】
さらに、熱遮蔽板を設けた冷却プレートにおいて、冷却プレートの内部に設けられるカートリッジヒータの本数を３本以上の複数本とし、プレート端部側に配置されたカートリッジヒータの出力よりも、プレート内側に配置されたカートリッジヒータの出力を大きくすると、プレートの熱的安定性を向上でき好ましい。このとき、プレートの内側に設けられたカートリッジヒータの出力は、プレートの端部側に設けられたカートリッジヒータの１．２〜３倍が好ましい。より好ましくは１．５〜２．５倍である。
【００７８】
上記のように冷却して得られた光学素子は、その後、光学素子形状とするために、余肉部を芯取り加工して光学素子形状としたり、アニール工程に付して歪みを除去したりする等の後処理を施して最終的な製品とされる。
【００７９】
このように、プレートの側面全周に熱遮蔽板を設け、隣接するプレート温度や周囲の環境に影響されて生じる温度差を小さくでき、プレート内での温度分布を改善できる。
【実施例】
【００８０】
以下、本発明を実施例及び比較例によりさらに詳細に説明する。なお、例１，４，５は実施例、例２〜３は比較例である。
【００８１】
（例１）
図３の光学素子の成形装置１１を用いて、光学素子の成形を以下の通り行った。
ここで用いた光学素子の成形装置１１は、加熱プレート、プレスプレート及び冷却プレートとして、ステンレス製の１００×７８×１８ｍｍの直方体で内部に５００Ｗのカートリッジヒータを３本有するプレートを用い、断熱板として、ＳＵＳ３０４製の１００×７８×９ｍｍの板状体とジルコニア製の１００×７８×９ｍｍの板状体を重ね合わせたものを用い、各プレートの成形型の搭載面表面には均熱板としてタングステンカーバイドからなる超硬合金製の１００×７８×５ｍｍの板を設けた。
【００８２】
また、上側のプレートを上下移動させるシリンダーは、エアシリンダーを用い、シャフト径４０ｍｍのシャフトが上側のプレートと接続、固定されている。チャンバーはＳＳ４００製の４４０×５９２×２４０ｍｍの箱状で、このチャンバーの下板としては４４０×５９２×２０ｍｍのものを用いた。
【００８３】
第１〜第３の冷却プレート間の隙間はそれぞれ８ｍｍとなるように配置して、それらプレート間に熱遮蔽板１７ｅとして、第２の冷却プレート１８ｂの側面から５ｍｍ離れた位置に熱遮蔽板１７ｅを配置した。なお、搬送方向に設ける熱遮蔽板（第１の冷却プレート１６ｂと、第３の冷却プレート１８ｂとの間の熱遮蔽板）は、厚さ２ｍｍのＳＵＳ３０４製の板状体を、左右方向に設ける熱遮蔽板は厚さ９ｍｍのＳＵＳ３０４製の板状体を用いた。これら４枚の熱遮蔽板１８ｅは、互いに隣接する熱遮蔽板と接触、固定し、第２の冷却プレートの水平方向は、熱遮蔽板１８ｅで囲うようにした。
【００８４】
また、成形型５０は、上型、下型並びに内胴及び外胴を有する胴型で構成され、上型、下型及び内胴はタングステンカーバイドからなる超硬合金製で、外胴はＳＵＳからなり、プレス成形により、直径φ４０ｍｍ、中心厚さ７．５ｍｍ、周辺厚さ３ｍｍ、非球面の近似曲率半径がそれぞれ１００ｍｍと８５ｍｍの両凸形状の成形品が得られ、後加工の芯取り加工をして直径３５ｍｍの光学素子が得られるものを用いた。
【００８５】
まず、上記した成形型５０の下型の成形面にホウケイ酸ガラスからなる研削研磨により作製した直径φ  ３６ｍｍ、中心厚み  ８．８３ｍｍ、周辺厚さ４．３ｍｍ、曲率半径がそれぞれ９０ｍｍと６０ｍｍの両凸球面レンズの光学素材を載置した。なお、この光学素材の歪点は４９５℃、ガラス転移点（Ｔｇ）は５３２℃、屈伏点（Ａｔ）は５７３℃である。
【００８６】
光学素材を収容した成形型５０を、搬送手段により第１の加熱プレート１３ｂ上に搬送し載置すると同時に上側の第１の加熱プレート１３ｂを下降させて上型に接触させ、成形型５０及び光学素材を１００秒間加熱し、次いで、第２の加熱プレート１４ｂ上に搬送し載置すると同時に上側の第２の加熱プレート１４ｂを下降させて上型に接触させ、成形型５０及び光学素材を１００秒間加熱し、さらに、第３の加熱プレート上に搬送し載置すると同時に上型の第３の加熱プレート１５ｂを下降させて上型に接触させ、成形型５０及び光学素材を１００秒間加熱して光学素材を軟化状態とした。なお、第１の加熱プレート１３ｂは３５０℃、第２の加熱プレート１４ｂは５００℃、第３の加熱プレート１５ｂは６００℃に設定した。
【００８７】
次に、成形型５０をプレスプレート１６ｂ上に搬送し載置して、上側のプレスプレート１６ｂを下降させ、この成形時のプレス圧力は５Ｎ／ｍｍ２、プレス時間は９０秒とした。このとき、プレスプレート１６ｂの温度は６００℃であった。
【００８８】
プレス後、成形型を第１の冷却プレート１７ｂ上に搬送し載置すると同時に上側の冷却プレート１７ｂを下降させて上型に接触させ、１００秒間冷却し、次いで、成形型を第２の冷却プレート１８ｂ上に搬送し裁置すると同時に上側の第２の冷却プレート１８ｂを下降させて上型に接触させ、１００秒間冷却し、さらに、成形型を第３の冷却プレート１９ｂ上に搬送し載置すると同時に上側の第３の冷却プレート１９ｂを下降させて上型に接触させ、１００秒間冷却した。このとき、第１の冷却プレート１７ｂは５５０℃、第２の冷却プレート１８ｂは  ４５０℃、第３の冷却プレート１９ｂは２０℃（冷却水温度）に設定した。
【００８９】
光学素材を室温になるまで冷却し、十分に冷却したところで、成形型から取り出し、光学素子を得た。
【００９０】
（例２）
第２の冷却プレートにおいて、熱遮蔽板を設けず、各プレート間の間隔を同一にした以外は例１と同一の操作により光学素子を得た。
【００９１】
（例３）
第２の冷却プレート１８ｂにおいて、搬送方向にのみ熱遮蔽板を設けた装置を用いた以外は、例１と同様の操作により光学素子を製造した。
【００９２】
（試験例）
上記の例１〜３において、第２の冷却プレートの表面温度を測定した。表面温度は、図４に示した、熱電対３０ａ中央部と、その中央部を中心とした半径１５ｍｍの円周上に等間隔に４箇所熱電対３０ｂを設けた温度測定手段３０を用い、これを第２の冷却プレートの表面に押しつけて接触させ各位置での温度を測定した。このとき、外周部の熱電対３０ｂは、成形型の搬送方向の入口側、出口側と、さらに、搬送方向に対して左側、右側の４箇所になるように測定した。なお、この温度測定手段３０は、超硬合金製で、厚さは４０ｍｍ、熱電対は表面から深さ０．１ｍｍの位置に設けている。
【００９３】
この熱電対を有する温度測定手段３０において、測定した結果を図５及び図６に示した。図５は、第２の冷却プレート（上）の温度を測定した結果であり、図５（ａ）は搬送方向の温度を、図５（ｂ）は左右方向の温度を表している。また、図６は、第２の冷却プレート（下）の温度を測定した結果であり、図６（ａ）は搬送方向の温度を、図６（ｂ）は左右方向の温度を表している。ここで、位置も温度も中心の熱電対を起点（０）とし、それぞれを相対的に表した。なお、位置について、搬送方向においては出口側を正の値とし、搬送方向の入口側を負の値とし、左右方向においては入口側から出口側を見て、右側を正の値とし、左側を負の値とした。
【００９４】
図５及び図６から明らかなように、第２の冷却プレートにおいて、搬送方向においては、第１の冷却プレートと第３の冷却プレートという温度差の大きいプレートとそれぞれ隣接しているため、例２においては温度差が大きくなっているが、例１によればその差を大幅に改善できている。また、左右方向においては、上側のプレートでは有意に、また、下側では微々たるものであるが、それぞれ温度差を改善できており、光学素子の製造における歩留まり向上に有用である。
【００９５】
また、例３は、搬送方向の側面に熱遮蔽板を設けており、これによっても何も設けない従来のものよりは改善されているが、本願発明の例１はさらに温度分布の改善が認められる。
【００９６】
（例４）
熱遮蔽板１８ｅの素材をＳＵＳから、ＳＵＳに金メッキを施した素材とした以外は、例１と同様の操作により光学素子を製造した。このときの、上記試験例と同一の試験による第２の冷却プレートの温度分布は、例１では、搬送方向での温度差が（上）２．０℃、（下）３．７℃、左右方向での温度差が（上）１．７℃、（下）１．２℃であったのが、本例では搬送方向での温度差が（上）１．１℃、（下）１．１℃、左右方向での温度差が（上）１．７℃、（下）１．１℃と、有意に改善されていた。
【００９７】
（例５）
例１とは、冷却プレート１８ｂに埋め込まれた３本のカートリッジヒータの両端の出力を落とし、真ん中の出力が大きくなるようにした。すなわち、例１では全て１ｋＷの出力としていたのを、本例では、中央を１ｋＷ、両端を５００Ｗとした以外は、例１と同様の操作により光学素子を得た。
【００９８】
このとき、温度分布は、搬送方向の両端の温度差が０．８℃（例１では１．７℃）、最大の温度差が３．３℃（例１では３．０℃）であり、出力調製した本例は中央に対して対称に近い形で温度差が生じていた。これは、左右の温度差の傾向に非常に近く、光学素子のプレス成形時の方向による不均質な状態が生じるのを抑制でき好ましい。
【００９９】
以上に示したように、本発明の光学素子の成形装置及び成形方法により、光学素子の製造における成形型の温度を不安定にする要因を排除し、成形型内の温度分布を抑制して光学素子形状を安定化し、歩留まりを向上できる。
【産業上の利用可能性】
【０１００】
本発明の光学素子の成形装置は、成形型を順次移動させながらプレス成形により連続的に光学素子を製造する際に用いられる。
【符号の説明】
【０１０１】
１…光学素子の成形装置、２…チャンバー、３…加熱ステージ、４…プレスステージ、５…冷却ステージ、６…取入れシャッター、７…取出しシャッター、８，９…成形型載置台、５０…成形型、３ａ，４ａ，５ａ…ヒータ、３ｂ…加熱プレート、４ｂ…プレスプレート、５ｂ…冷却プレート、３ｃ，４ｃ，５ｃ…断熱板、３ｄ，４ｄ，５ｄ…シャフト、５ｅ…熱遮蔽板
【図１】
0005953906.tif 000005
【図２Ａ】
0005953906.tif 000006
【図２Ｂ】
0005953906.tif 000007
【図２Ｃ】
0005953906.tif 000008
【図３】
0005953906.tif 000009
【図４】
0005953906.tif 000010
【図５】
0005953906.tif 000011
【図６】
0005953906.tif 000012